(57)【要約】【課題】コア用線材及びコアの作製が容易でなく、また鉄損などの磁気特性が十分に優れているとは言い難かった。【解決手段】コア２５は、鉄から成る芯材１２と、ギブスの自由エネルギが鉄よりも小さい被膜形成材の酸化膜から成り芯材の表面を覆っている絶縁被膜１６とから成る複数本のコア用線材１０が束ねられ、円柱部を有する。コア２５に磁束が流れたとき、各線材１０の外周面に絶縁被膜１６が形成されているので、うず電流の発生が抑制できる。【選択図】図４
2006108559.tif 000002
【特許請求の範囲】
【請求項１】
鉄から成る芯材と、
ギブスの自由エネルギが鉄よりも小さい被膜形成材の酸化膜から成り、前記芯材の表面を覆っている絶縁被膜と、
から成ることを特徴とするコア用線材。
【請求項２】
前記芯材は断面円形状又は断面多角形状である請求項１に記載のコア用線材。
【請求項３】
前記被膜形成材はケイ素、チタン、アルミニウム又はクロム等鉄よりも酸化性の高い物質である請求項１に記載のコア用線材。
【請求項４】
９３．５重量％以上の鉄と、６．５重量％以下のギブスの自由エネルギが該鉄よりも小さい被膜形成材との合金から成る原線材を準備する工程と、
前記原線材を所定温度の水蒸気雰囲気又は一酸化二チッ素雰囲気で酸化し、該原線材の表面に被膜形成材の酸化膜から成る絶縁被膜を形成する工程と、
から成ることを特徴とするコア用線材の作製方法。
【請求項５】
前記被膜形成工程の所定温度は４００から６００℃である請求項４に記載のコア用線材の作製方法。
【請求項６】
前記被膜形成材は、望ましくは、１重量％以下含まれている請求項４に記載のコア用線材の作製方法。
【請求項７】
前記被膜形成材はケイ素、チタン、アルミニウム又はクロム等鉄よりも酸化性の高い物質である請求項５に記載のコア用線材の作製方法。
【請求項８】
鉄から成る芯材と、ギブスの自由エネルギが該鉄よりも小さい被膜形成材の酸化膜から成り該芯材の表面を覆っている絶縁被膜とから成る複数本のコア用線材が束ねられ、円柱部及び／又は円筒部を有することを特徴とするコア。
【請求項９】
前記円柱部、前記円筒部、及び該円柱部と該円筒部とを連結する環状の連結部が、複数本の前記線材を曲げて形成されている請求項８に記載のコア。
【請求項１０】
更に、前記円柱部及び／又は前記円筒部を構成する複数本の前記コア用線材の間のすきまに形成された該線材と同じ金属成分の焼結体を含む請求項８に記載のコア。
【請求項１１】
鉄から成る芯材と、ギブスの自由エネルギが該鉄よりも小さい被膜形成材の酸化膜から成り該芯材の表面を覆っている絶縁被膜と、から成る複数本のコア用線材を束ねる結束工程と、
複数本の前記コア用線材を所定温度の水蒸気雰囲気又は一酸化二チッ素雰囲気で酸化して前記絶縁被膜を修復するとともに、発生する水素を脱気する酸化・脱気工程と、
から成ることを特徴とするコアの作製方法。
【請求項１２】
前記酸化・脱気工程の酸化と脱気とは交互に、少なくとも２サイクル行う請求項１１に記載のコアの作製方法。
【請求項１３】
前記酸化・脱気工程の酸化は大気圧又は加圧雰囲気で行い、脱気は酸化処理時の雰囲気圧力より低い大気圧又はそれ以下の減圧雰囲気で行う請求項１２に記載のコアの作製方法。
【請求項１４】
前記酸化・脱気工程の所定温度は４００から６００℃である請求項１１に記載のコアの作製方法。
【請求項１５】
更に、前記結束工程と前記酸化・脱気工程との間に、複数本の前記コア用線材を所定形状に曲げる曲げ工程を含む請求項１１に記載のコアの作製方法。
【請求項１６】
鉄から成る芯材とギブスの自由エネルギが該鉄よりも小さい被膜形成材の酸化膜から成り該芯材の表面を覆う絶縁被膜と、から成る複数本の線材を束ねる結束工程と、
前記鉄の粉末と前記被膜形成材の粉末とを混合した金属粉末を、複数本の前記線材間のすきまに充填する充填工程と、
複数本の前記線材を所定温度の水蒸気雰囲気又は一酸化二チッ素雰囲気で酸化して前記絶縁被膜を修復するとともに、発生する水素を脱気する酸化・脱気工程と、
前記金属粉末を所定温度で加熱して複数本の前記コア用線材間のすきまに焼結体を形成する焼結工程と、
から成ることを特徴とするコアの作製方法。
【請求項１７】
前記酸化・脱気工程の酸化と脱気とは交互に、少なくとも２サイクル以上行う請求項１６に記載のコアの作製方法。
【請求項１８】
前記酸化・脱気工程の酸化は大気圧又は加圧雰囲気で行い、脱気は酸化処理時の雰囲気圧力より低い大気圧又はそれ以下の減圧雰囲気で行う請求項１７に記載のコアの作製方法。
【請求項１９】
前記酸化・脱気工程の所定温度は４００から６００℃である請求項１６に記載のコアの作製方法。
【請求項２０】
前記結束工程と前記充填工程との間に曲げ工程を含む請求項１６に記載のコアの作製方法。
【請求項２１】
前記焼結工程の所定温度は８００から１１００℃である請求項１６に記載のコアの作製方法。
【発明の詳細な説明】
【技術分野】
【０００１】
本発明は、コア用線材及びその作製方法に関する。本発明はまた、複数本のコア用線材を束ねて構成されるコア及びその作製造方法に関する。
【背景技術】
【０００２】
車両の点火コイルやインジェクタのコアを製造する際、鉄損（ヒステリシス損、うず電流損）が小さいことが要求され、その他にも飽和磁束密度及び透磁率等の高いことが要求される。コアの鉄損を小さくするために、例えば、第１従来例のコア（特許文献１参照）は、軟磁性線材から成り断面六角形状で、その表面に絶縁被膜が形成された複数本の線材を使用している。線材を所定本数づつ束ねて円筒形状とし、その外周面を外周拘束部材で拘束して円柱形状のコアを形成している。
【０００３】
また、第２従来例（特許文献２参照）のリアクトル用圧粉磁心では、３から６重量％のケイ素、０．１から１．０重量の酸素及び残部の鉄とから成る合金粉末と、バインダとの混合物をプレス成型及び熱処理して圧粉磁心を作成している。
【０００４】
更に、第３従来例では、溶接鋼管製造用インピーダ用コアを構成するために、断面円形状の線材を複数本束ね、エポキシやポリアミド樹脂に線材の金属と同じ金属の粉末を混ぜた絶縁性接着剤を、線材間のすきまに埋めている。
【特許文献１】特開平９−３３０８１０号公報
【特許文献２】特開２００４−１０３７７９号公報
【特許文献３】特開２００１−４７２５２号公報
【発明の開示】
【発明が解決しようとする課題】
【０００５】
しかし、上記第１から第３従来例には何れも改良の余地がある。詳述すると、第１従来例は、断面六角形の線材の製造には専用の引抜き加工機が必要であり、しかも引抜き加工機の金型が摩耗し易い。また、線材の表面の絶縁被膜をコーティング処理で形成しているため、絶縁被膜の形成に手間及び時間がかかる。これらの結果、線材及びコアの製造コストが高くなる。
【０００６】
また、合金粉末を成型及び熱処理して線材を製造している第２従来例は、引抜き加工機は不要となり透磁率は向上するとしても、線材の表面におけるうず電流の発生が抑制されるとは言い難い。更に、第３従来例は、絶縁性接着剤が線材間のすきまに高密度で充填され難く、磁束密度や透磁率を向上させることが難しい。
【０００７】
本発明は上記事情に鑑みてなされたもので、製造が容易でありながら、低鉄損化をはじめとして、高磁束化及び高透磁率等を実現できるコア用線材及びその作製方法、並びにコア及びその作製方法を提供することを目的とする。
【課題を解決するための手段】
【０００８】
本願の発明者は、鋭意研究の結果コア用線材の表面に、うず電流による損失の低減に有効な高い電気抵抗を持つ絶縁被膜を容易に形成できる方策を見い出した。また、複数本のコア用線材を束ねてコアを構成する際、一旦形成した絶縁被膜がコア用線材の曲げ加工等により損傷した場合でも容易に修復できる方策、及び隣接するコア用線材間のすきまに焼結体を形成して磁束密度及び透磁率を向上させることができる方策を見い出した。
【０００９】
第１発明のコア用線材は、請求項１に記載したように、鉄から成る芯材と、ギブスの自由エネルギが鉄よりも小さい被膜形成材の酸化膜から成り芯材の表面を覆っている絶縁被膜と、から成る。
【００１０】
第２発明のコア用線材の作製方法は、請求項４に記載したように、９３．５重量％以上の鉄と６．５重量％以下のギブスの自由エネルギが鉄よりも小さい被膜形成材との合金から成る原線材を準備する工程と、原線材を所定温度の水蒸気雰囲気又は一酸化二チッ素雰囲気で酸化し原線材の表面に被膜形成材の酸化膜から成る絶縁被膜を形成する工程と、から成る。
【００１１】
第３発明のコアは、請求項８に記載したように、鉄から成る芯材と、ギブスの自由エネルギが鉄よりも小さい被膜形成材の酸化膜から成り芯材の表面を覆っている絶縁被膜とから成る複数本のコア用線材が束ねられ、円柱部及び／又は円筒部を有する。
【００１２】
第４発明のコアの作製方法は、請求項１１に記載したように、鉄から成る芯材とギブスの自由エネルギが鉄よりも小さい被膜形成材の酸化膜から成り芯材の表面を覆っている絶縁被膜とから成る複数本のコア用線材を束ねる結束工程と、複数本のコア用線材を所定温度の水蒸気雰囲気又は一酸化二チッ素雰囲気で酸化して絶縁被膜を修復するとともに発生する水素を脱気する酸化・脱気工程と、から成る。
【００１３】
第５発明のコアの作製方法は、請求項１６に記載したように、鉄から成る芯材とギブスの自由エネルギが鉄よりも小さい被膜形成材の酸化膜から成り芯材の表面を覆う絶縁被膜とから成る複数本の線材を束ねる結束工程と、鉄の粉末と被膜形成材の粉末とを混合した金属粉末を複数本の線材間のすきまに充填する充填工程と、複数本の線材を所定温度の水蒸気雰囲気又は一酸化二チッ素雰囲気で酸化して絶縁被膜を修復するとともに発生する水素を脱気する酸化・脱気工程と、金属粉末を所定温度で加熱して複数本のコア用線材間のすきまに焼結体を形成する焼結工程と、から成る。
【発明の効果】
【００１４】
第１発明のコア用線材によれば、芯材が鉄から成るので優れた機能を持とともに、芯材の外周面に絶縁被膜が形成されているので線材に磁束が流れたときうず電流の発生を抑制できる。請求項２のコア用線材によれば、断面円形状の場合は引抜き加工が容易で、断面多角形の場合は結束に都合が良い。請求項３のコア用線材によれば、絶縁性に優れた被膜を形成できる。
【００１５】
第２発明のコア用線材の作製方法によれば、芯材の外周面に絶縁被膜を容易に形成できるとともに、芯材の鉄の純度が余り低下せず優れた性能が得られる。請求項６のコア用線材の作製方法によれば、性能が殆ど低下せず、また加工も容易である。請求項７のコア用線材の作製方法によれば、被膜形成材により絶縁性に優れた絶縁被膜が形成される。
【００１６】
第３発明のコアによれば、うず電流の発生が抑制された線材を束ねて成るので、磁束が流れたときうず電流が発生し難く性能が優れたコアが得られる。つまり、コアを複数本の線材で構成する方が、単一体（バルク）で構成するよりも、うず電流の発生をより効果的に抑制できる。請求項９のコアによれば、複数の線材の曲げ加工により複雑な形状のコアが容易に作製できる。請求項１０のコアによれば、線材間のすきまが焼結体で埋められているので、磁束密度及び比透磁率が向上する。
【００１７】
第４発明のコアの作製方法によれば、線材を束ねた後に酸化するので、線材の損傷した絶縁被膜が修復でき、うず電流の発生をより確実に抑制できる。第５発明のコアの作製方法によれば、線材間のすきまが焼結体で埋まっているので、磁束密度及び比透磁率が向上する。請求項１２及び１７のコアの作製方法によれば、酸化と脱気との繰り返しにより絶縁被膜の構造が緻密になる。請求項１３及び１８のコアの作製方法によれば、水蒸気等が線材間に侵入し易くなる。請求項１５のコアの作製方法によれば、複数な形状を持つコアが容易に作製できる。
【発明を実施するための最良の形態】
【００１８】
＜磁気特性＞
コア用線材及び複数の線材を束ねて成るコアには以下の磁気特性が要求される。「鉄損」にはヒステリシス損と、うず電流損とがある。うず電流は線材をその長手方向に磁束が流れるとき、線材の周囲に（円周方向に）発生する。よって、本発明では、うず電流による損失を防止するために、例えば断面円形状の線材の外周面に、二酸化ケイ素などの被膜形成材の酸化膜から成る絶縁被膜を形成している。
【００１９】
「磁束密度（磁化の強さ）」とはコアを通過する磁束の密度のことで、磁束密度は磁界の強さと比透磁率との積で決まる。また、「比透磁率」とはコアを通過する磁束の透過のし易さのことで、換言すれば磁壁の移動速度を示す。磁束密度及び比透磁率に関し、複数本のコア用線材を束ねてコアを作製する場合、隣接する線材間のすきまが小さいことが磁束密度や比透磁率をあげる上で有効である。これを考慮して、本発明では複数本の線材をすきまなく密着させて束ねたり、線材の寸法や形状等の関係からできるすきまに金属粉末を充填し加熱により焼結させて焼結体を形成している。
【００２０】
＜コア用線材＞
コア用線材は、磁性材としての鉄及び絶縁被膜を形成する被膜形成材のみから成り、これ以外の材料は含まない。芯材は強磁性体の一種である鉄（Ｆｅ）から成り直線状に延び、横断面は円形状又は多角形状である。芯材の外周寄り即ち芯材と絶縁被膜との間に酸化鉄（ＦｅＯ）の膜が存在することもあるが、その層厚はごく薄く、純度の高い鉄が芯材の大部分を占めている。
【００２１】
絶縁被膜はギブスの自由エネルギが鉄よりも小さい被膜形成材の酸化膜から成り芯材の表面を覆っている。被膜形成材はギブスの自由エネルギが鉄よりも小さいので、芯材の表面には被膜形成材の酸化膜が形成され易い。被膜形成材とはケイ素（Ｓｉ）や、チタン（Ｔｉ）、アルミニウム（Ａｌ）又はクロム（Ｃｒ）等の金属である。絶縁被膜は膜厚がうすくても絶縁性にすぐれ、うず電流の発生を抑制する上で有効である。
【００２２】
＜コア用線材の作製方法＞
上記コア用線材の作製方法は準備工程と被膜形成工程とから成る。準備工程では９３．５重量％以上の鉄と、６．５重量％以下のギブスの自由エネルギが鉄よりも小さい被膜形成材との合金から成る原線材を準備する。鉄が９３．５重量％よりも少ないと、磁性材としての機能が低下し、望ましくない。原線材は引抜き加工で製造され、その横断面形状は円形状でも良いし、多角形（例えば六角形）でも良い。断面円形状にすれば引抜き加工が容易になり、断面六角形にすれば複数本のコア用線材（以下、発明を実施するための最良の形態の欄で「線材」と言う）を束ねたとき隣り合う線材間のすきまが小さくなる。
【００２３】
被膜形成工程は、原線材を所定温度の水蒸気（Ｈ2Ｏ）雰囲気又は一酸化二チッ素（Ｎ2Ｏ）雰囲気で酸化し、原線材の表面に被膜形成材の酸化膜から成る絶縁被膜を形成する。ギブスの自由エネルギの大小により、被膜形成材が鉄よりも積極的に酸化される。代表的な被膜形成材はケイ素であるが、ケイ素の他にチタン、アルミニウム又はクロムが採用可能である。合金中に被膜形成材を６．５重量％以下含み、０．５から１．５重量％含むことが更に望ましい。ケイ素等が６．５重量％よりも多くなると、加工性が低下するのみならず、その分磁性材たる鉄の量が減り、望ましくない。
【００２４】
所定温度の水蒸気雰囲気又は一酸化二チッ素雰囲気として、雰囲気炉において４００から６００℃（好ましくは４００〜５５０℃）の水蒸気又は一酸化二チッ素を供給する。
【００２５】
＜コア＞
（イ）全体
線材を束ねて構成されるコアには線材間のすきまの焼結体の有無により二つのタイプがある。第１タイプは鉄から成る芯材と、ギブスの自由エネルギが鉄よりも小さい被膜形成材の酸化膜から成り芯材の表面を覆っている絶縁被膜とから成る複数本のコア用線材を束ねたものである。第２タイプは複数本の線材を第１タイプと同様に束ねた上で、隣接する線材間のすきまに焼結体が形成されている。
【００２６】
（ロ）形状
第１タイプでも第２タイプでも、コアは円柱部及び／又は円筒部を含み、従って円柱部から成る場合、円筒から成る場合、そして円柱部及び円筒部の両方を持つ場合がある。円柱部も円筒部も複数本の線材を束ねて構成する。円柱部のみから成るコアの周囲にコイルを巻くことにより、例えば点火コイルの中心コアが完成する。
【００２７】
＜コアの作製方法＞
上記コアの作製方法は複数本の線材を束ねるとともに、束ね時などに損傷した絶縁被膜を修復するものである。作製方法には線材間のすきまに焼結体を形成するか否かに応じて二つのタイプがある。
【００２８】
（イ）第１タイプは結束工程と、酸化・脱気工程とから成る。結束工程は、鉄から成る芯材と、ギブスの自由エネルギが鉄よりも小さい被膜形成材の酸化膜から成り原線材の表面を覆っている絶縁被膜とから成る複数本のコア用線材を束ねる。例えば、複数本の線材を束ねて円柱部を構成したり、複数本の線材を束ねて円筒部を形成する。なお、円柱部と円筒部とを連結する環状の連結部は複数本の線材を束ねて形成することもできるし、環状の電磁鋼板で構成することもできる。結束する際は、その長手方向が磁束の流れ方向と一致するようにする。換言すれば、複数の直線状に延びた線材を密着させて互いに平行に束ねる。水蒸気による酸化なので、酸化時に水素が発生する。
【００２９】
酸化・脱気工程は、複数本の線材を加圧された所定温度の水蒸気雰囲気又は一酸化二チッ素（Ｎ2Ｏ）雰囲気で酸化する。なお、水蒸気等を線材間に確実に進入させるためには、水蒸気を加圧状態で供給することが望ましい。所定温度の水蒸気雰囲気又は一酸化二チッ素雰囲気として、雰囲気炉に４００から６００℃（好ましくは４００から５５０℃程度）の水蒸気又は一酸化二チッ素を供給する。
【００３０】
線材の曲げ加工を行うときは、曲げ時に線材の一部（例えば屈曲部）の絶縁被膜が損傷するおそれがある。曲げ加工を行わないときでも、絶縁被膜形成後の整形時などに絶縁被膜が損傷することがある。こうした絶縁被膜の損傷を修復するために線材を酸化する。酸化により芯材内に残存している被膜形成材が表面拡散・酸化され、芯材の表面に絶縁被膜が再形成（修復）される。
【００３１】
発生する水素はその還元作用によりＦｅ０からＦｅ2Ｏ3又はＦｅ3Ｏ4への酸化を防止するが、その反面多量の水素が雰囲気炉内に残存すると、ケイ素の二酸化ケイ素への酸化が妨げられるので、脱気（吸気）が必要となる。脱気の際、雰囲気炉内を真空にすることが望ましい。一般に分子の平均自由工程（移動距離）は圧力の高低に比例することが知られており、真空雰囲気にすると、酸化時に供給した水蒸気の平均自由工程が増大し、水蒸気が束ねた複数本の線材の中心付近まで更に侵入し易くなるからである。酸化と脱気とは交互に少なくとも一サイクル行い、必要に応じて二回から十サイクル程度行うことができる。
【００３２】
結束工程の後、酸化・脱気工程の前に、必要に応じて、複数本の線材を所定形状に曲げる曲げ工程を行うことができる。円柱部、円柱部及び両者を連結する環状の連結部を複数本の線材を束ねて形成する場合、複数本の線材の一端寄りの部分で円柱部を形成し、中間部から他端寄りの部分を円周方向外向き及び軸方向に折り曲げて、連結部及び円筒部を形成すれば良い。
【００３３】
（ロ）焼結工程を含む第２タイプは結束工程、充填工程、酸化・脱気工程及び焼結工程から成る。結束工程は第１タイプのそれと同じである。
【００３４】
充填工程は、鉄の粉末と被膜形成材の粉末とを混合した金属粉末を複数本の線材間のすきまに充填する。鉄の粉末と被膜形成材の粉末との混合比は線材における鉄と被膜形成材との混合比と等しくする。金属粉末は、コアの全体的にすきまが存在するときは全体に充填され、コアの特定範囲（例えば円柱部の外周寄り部分）のみにすきまが存在するときは、その特定範囲のみに充填される。
【００３５】
酸化・脱気工程は第１タイプのそれと同じである。線材を酸化させるのが本来の目的であるが、金属粉末も酸化される。焼結工程は、複数本の線材及び金属粉末を雰囲気炉内で所定温度（８００から１１００℃、望ましくは８８０℃）で加熱し、複数本の線材間のすきまに金属粉末により焼結体を形成する。こうして完成したコアはすきまが焼結体で埋まっているので、磁束密度及び比透磁率を向上させる上で有効である。線材の曲げ加工を行う場合は、線材の結束と金属粉末の充填との間に行う。
【実施例】
【００３６】
以下、本発明の実施例を添付図面を参照しつつ説明する。
【００３７】
＜第１実施例＞
（コア用線材）
図１（ｂ）に示すように、コア用線材１０は鉄を主成分とする芯材１２と、二酸化ケイ素から成り芯材１２の外周面に形成された絶縁被膜１６とから成る。図２に示すように、芯材１２は鉄１３と、その外周寄りの円筒膜状の酸化鉄１４とを含み、直線状に延び、横断面円形状を持つ。二酸化ケイ素から成る絶縁被膜１６は所定の膜厚を持つ（高い電気抵抗を持つ）。なお、ここでは芯材１２の一端面及び他端面にも絶縁被膜１８ａ及び１８ｂが形成されている。
【００３８】
（コア用線材の作製方法）
図１（ａ）（ｂ）及び図２を参照しつつ、上記コア用線材（以下、実施例では「線材」と呼ぶ）１０の作製方法を説明する。線材１０は９９重量％の鉄と１重量％のケイ素とから成り（鉄９９％−ケイ素１％合金）、断面円形状の原線材２０を、水蒸気雰囲気で酸化して作製する。原線材２０は引抜き加工により引抜き加工され、横断面円形状を持つ。
【００３９】
次に、電気炉（不図示）内で、原線材２０を４５０℃の水蒸気雰囲気下におくと、以下の反応が起こる。つまり、式（１）で示すように鉄が水蒸気で酸化され、酸化鉄が生成されるとともに水素が発生する。また、式（２）で示すように、ケイ素が水蒸気で酸化され原線材２０の表面に二酸化ケイ素の酸化膜即ち絶縁被膜１６が生成されるとともに、水素が発生する。
【００４０】
Ｆｅ＋Ｈ2Ｏ→ＦｅＯ＋Ｈ2     ・・・（１）
Ｓｉ＋２Ｈ2Ｏ→Ｓｉ０2＋２Ｈ2  ・・・（２）
ただし、水蒸気雰囲気下におけるギブスの自由エネルギの大小により、二酸化ケイ素の酸化膜即ち絶縁被膜１６は積極的に形成されるが、鉄の酸化膜は余り生成されない。図３にＡで示すように、水蒸気による酸化は温度４５０℃前後で、数分間継続する。
【００４１】
水蒸気による鉄−ケイ素合金の酸化時は、生成される水素の還元作用により酸化鉄の更なる酸化が防止される。よって、酸化鉄は三酸化二鉄（Ｆｅ2Ｏ3）及び四酸化三鉄（Ｆｅ3Ｏ4）になり難い。なお、上述したように原線材２０に水蒸気を供給すると水素が発生するが、発生した水素は電気炉の上方空間にたまるので、ケイ素から二酸化ケイ素への酸化を妨げる心配はない。
【００４２】
（効果）
線材１０及びその作製方法による効果は以下の通りである。まず、原線材２０は断面円形状であるので、引抜き加工が容易である。第２に、線材１０はその大部分（９７から９８％）が強磁性体である鉄から成るので、コア用線材として優れた機能を持つ。第３に、芯材１２の外周面に形成された絶縁被膜１６は二酸化ケイ素から成るので、膜厚が薄くても絶縁性に優れ、うず電流の発生を効果的に抑制できる。
【００４３】
＜第２実施例＞
（点火コイル用コア）
図４（ａ）（ｂ）にスティック形点火コイルに使用する中心コア２５の実施例を示す。中心コア２５は上述した直線状の線材１０を複数本互いに密着させて平行に束ね、その外周面を薄い円筒状の拘束部材（不図示）で拘束して作製されている。各線材１０の外周面及び両端面には二酸化ケイ素から成る絶縁被膜１６，１８ａ及び１８ｂが所定厚さで形成されている。
【００４４】
束ねられた多数の線材１０のうち、外周寄りに位置する線材１０Ａと拘束部材３０との間にはすきまがあり、このすきまに焼結体３２が形成されている。この焼結体３２は原線材２０の合金を構成する鉄の粉末とケイ素の粉末とを混合した金属粉末（不図示）を加熱して焼結させたものである。
【００４５】
中心コア２５はその外周側に１次コイル及び２次コイル（不図示）が配置されて使用される。使用時、１次コイル及び２次コイルに電流を流すと、その長手方向に磁束が流れる。なお、複数本の線材１０は図４（ｃ）に示すように、中心部で線材１０間にすきまを残し、そのすきまに焼結体３２を形成しても良い。
【００４６】
（コアの作製方法）
図５（ａ）から（ｃ）に示すように、上記中心コア２５の作製方法は束ね工程、酸化・脱気工程及び焼結工程を含む。図５（ａ）に示す束ね工程では直線状の線材１０を複数本互いに密着させて平行に束ね、その外周面を拘束部材で一体に拘束する。また、線材１０同士間のすきま及び線材１０Ａと拘束部材（不図示）との間にすきまに、鉄の粉末とケイ素の粉末とを混合して成る金属粉末３５を充填する。
【００４７】
酸化・脱気工程では図６に示す酸化及び脱気装置を使用する。この酸化及び脱気装置
電気炉４０、真空ポンプ４５及び加湿器４６等を含む。電気炉４０は雰囲気炉４１と、その内部のコア２５を加熱するヒータ４２とを含み、ヒータ４２の作動はプログラム式の温度調整器４３で調整されている。雰囲気炉４１内にはその内部で発生する水素を吸引・脱気する真空ポンプ４５、及びその内部に水蒸気を供給する加湿器４６がそれぞれ接続され、これらの作動はシーケンサ４８で制御されている。雰囲気炉４１内の圧力は圧力部５１で測定され、加湿器４６の温度は温度調整器５２で温調されている。また、キャリヤガスを蓄えたタンク５４が雰囲気炉４０と加湿器４６との間に接続されている。
【００４８】
酸化時は、加湿器４６と真空ポンプ４５とを交互に作動させ、水蒸気の供給と水素の脱気とを交互に行う。詳述すると、加湿器４６から雰囲気炉４１内に加圧状態で水素を供給すると、図５（ｂ）に示すように供給された水蒸気は束ねた多数本の線材１０間のすきまを通ってコア２５の内部に進入する。この水蒸気供給を数分間継続すると、線材１０の表面上の絶縁被膜１６が損傷している部分に二酸化ケイ素の酸化膜が形成される。絶縁被膜１６が損傷している部分では、原線材２０に残っているケイ素と供給される酸素とが反応し易く、線材１０の表面に絶縁被膜が再形成される。水蒸気の供給時はまた、金属粉末３５のケイ素の粉末が酸素で酸化され、金属粉末の表面に二酸化ケイ素の酸化膜が形成される。
【００４９】
その後、加湿器４６を停止し真空ポンプ４５を作動させ、雰囲気炉４１内を真空状態に対する。すると、原線材１０及び金属粉末３５の酸化時に雰囲気炉４１内で発生した水素が雰囲気炉４１から脱気される。図３にＢで示すように、上記加圧状態での水蒸気の供給及び真空状態での水素の脱気を交互に数回繰り返して、酸化・脱気工程を終了する。
【００５０】
最後に焼結を行う。焼結時は加湿器４６及び真空ポンプ４５の作動を停止し、図３においてＣで示すように、ヒータ４２により雰囲気炉４１内の温度を８８０℃まで上昇させ加熱を数分間継続する。すると、金属粉末３５が焼結し、線材１０同士間のすきま及び線材１０Ａと拘束部材との間のすきまに焼結体５５が形成され、これによりコア２５内の線材１０間のすきまがふさがれる。
【００５１】
（効果）
中心コア２５及びその作製方法による効果は以下の通りである。まず、線材１０の絶縁被膜１６が損傷していても束ねた状態での再酸化により修復され、うず電流の発生を抑制する。第２に、酸化及び脱気の繰返しにより絶縁被膜１６の修復がより十分になり、しかも絶縁被膜１６の構造がより緻密になる。第３に、焼結体５５が線材１０間のすきまを埋めるので、磁束密度及び比透磁率が向上する。最後に、各線材１０の外周面にそれぞれ絶縁被膜１６が形成されているので、単一体（バルク）から成るコアに比べてうず電流に対する抵抗が大きい。
【００５２】
＜第３実施例＞
（インジェクタ用コア）
図７（ｂ）に示すように、インジェクタ用コア６０は中心の円柱部６２と、円柱部６２と同心的に配置された外周の円筒部６３と、両者を連結する環状の連結部６４とから成る。このコア６０は束ねた複数本の線材１０を曲げ加工して形成されたものであり、従って円柱部６２、円筒部６３及び連結部６４は何れも複数本の線材の束から成る。円柱部６２、円筒部６３及び連結部６４により区画される環状空間内に環状のコイル６６が配置されている。
【００５３】
コア６０の使用時、コイル６６に電流を流すと円柱部６２の長手方向（軸方向）、連結部６４の長手方向（半径方向）及び円筒部６３の長手方向（軸方向）に磁束が流れる。
【００５４】
（コアの作製方法）
図７（ａ）（ｂ）に示すように、上記コア６０の作製方法は束ね工程、曲げ工程及び酸化・脱気工程を含む。このうち、束ね工程・酸化・脱気工程とは上記第２実施例のそれと同じであるので、説明を割愛する。曲げ工程ではプレス成形により図７（ａ）に示すように、束ねた複数本の線材１０の一端部（ここでは下端部）１１ａを保持したまま、中間部１１ｂを半径方向外向きに（開いた傘状に）曲げる。その後更に、図７（ｂ）に示すように他端部（上端部）１１ｃを軸方向下方に曲げる。
【００５５】
こうして、複数本の線材の一端部１１ａから成る円柱部６２と、他端部１１ｃから成り円柱部６２と同心の円筒部６４と、中間部１１ｂから成り円柱部６２と円筒部６３とを連結する連結部６４とから成るコア６０が完成する。
【００５６】
（効果）
この第３実施例によれば、第２実施例の第１から第４の効果に加えて更に、線材１０の束から曲げ加工により円柱部６２、連結部６４及び円筒部６３が容易に形成され、曲げ加工時に絶縁被膜１６が損傷しても、酸化により修復できるという効果が得られる。
【００５７】
（変形例）
以下、第３実施例の変形例を説明する。
【００５８】
（イ）図８（ａ）に示した第１変形例のコア７０では、ともに複数本の線材を束ねて成る円柱部７２と円筒部７３とが、積み重ねた複数枚の環状の鋼板７５で連結されている。この変形例によれば、第３実施例と同様の効果が得られる。
【００５９】
（ロ）図８（ｂ）に示した第２変形例のコア８０では、上記第３実施例と同じ構成のコアにおいて、円柱部６２、円筒部６３及び連結部６４を構成する複数本の線材１０間のすきまに焼結体８２が形成されている。
【００６０】
このコア８０の作製時は、束ねた線材１０の中間部から他端部をプレス加工で傘状に曲げ、線材１０間のすきまに鉄の粉末とケイ素の粉末とを混合した金属粉末を充填する。束ねた複数本の線材１０を酸化して絶縁被膜１６を形成するとともに、水素を脱気する。水蒸気雰囲気で加熱すると、金属粉末が酸化されてその表面に酸化膜が形成されるとともに、焼結して線材１０間に焼結体８２が形成される。第２変形例のコア８０に特有の効果として、線材１０間のすきまが焼結体８２で埋められているので、磁束密度及び比透磁率が向上することがあげられる。
【００６１】
（ハ）図８（ｃ）に示す第３変形例のコア８５は、円柱部８６及び連結部８７は上記第３実施例のそれらと同じであるが、円筒部８８は円柱部８６からの半径が軸方向に進むにつれて変化している。つまり、円筒部８６のうち連結部８７側の上端８８ａの半径が最大で、連結部８７の反対側の下端８８ｂ半径が最小で、その間で半径が漸減している。そして、円筒部８８の先端（下端）には半径方向内向きのつば部８９が形成されている。第３変形例のコア８０に特有の効果として、アーマチャ９１側の直径が小さいので、応答性が向上することがあげられる。
【００６２】
＜比較例＞
比較例では、線材の表面に酸素（Ｏ2）による酸化で絶縁被膜を形成した。この場合、
下記式（３）及び（４）で示す反応が起こる。
【００６３】
Ｆｅ＋Ｏ2→Ｆｅ０  ・・・（３）
Ｓｉ＋Ｏ2→ＳｉＯ2    ・・・（４）
つまり、鉄及びケイ素が酸素で酸化され、二酸化ケイ素から成る酸化膜即ち絶縁被膜が形成される  しかし、鉄の酸化により生成される酸化鉄（Ｆｅ０）が更に酸素で酸化されて三酸化二鉄（Ｆｅ2０3）及び四酸化三鉄（Ｆｅ3０4）が生成され、その分原線材の鉄の純度が下がる。これは、酸化鉄から三酸化二鉄及び四酸化三鉄への酸化を抑制する手段がないことによる。
【図面の簡単な説明】
【００６４】
【図１】（ａ）は本発明の第１実施例の原線材を示し、（ｂ）は同じく線材を示す。
【図２】図１（ｂ）の要部拡大図である。
【図３】図３は第１実施例，第２実施例の電気炉における時間と温度の関係を示すグラフである。
【図４】（ａ）は第２実施例の縦断面図、（ｂ）は横断面図であり、（ｃ）は第２実施例の変形例を示す説明図である。
【図５】（ａ）は第２実施例の結束を示す説明図、（ｂ）は酸化・脱気を示す説明図、（ｃ）は焼結を示す説明図である。
【図６】第２実施例で使用する酸化・脱気装置の説明図である。
【図７】（ａ）は第３実施例の曲げ工程を示す説明図、（ｂ）はコアを示す説明図でる。
【図８】（ａ）は第３実施例の第１変形例を示す説明図、（ｂ）は第２変形例を示す説明図、（ｃ）は第３変形例を示す説明図である。
【符号の説明】
【００６５】
１０：線材                            １２：芯材
１６：絶縁被膜                        ２０：原線材
２５：コア                            ３５：金属粉末
３２：焼結体
【図１】
2006108559.tif 000003
【図２】
2006108559.tif 000004
【図３】
2006108559.tif 000005
【図４】
2006108559.tif 000006
【図５】
2006108559.tif 000007
【図６】
2006108559.tif 000008
【図７】
2006108559.tif 000009
【図８】
2006108559.tif 000010